(57)【要約】　【課題】水切り性に優れた熱硬化性樹脂組成物、この組成物からなる成形体およびこれら成形体の製造方法を提供すること。　【解決手段】熱硬化性樹脂組成物は、分子量が１０００以下、沸点が１４０℃以上であり、２５℃において水１００ｍｌに７ｇ以上溶解する親水性化合物および分子量が１０００を越え、２５℃において水１００ｍｌに７ｇ以上溶解する親水性化合物からなる群より選ばれる少なくとも１種の親水性化合物と、熱硬化性樹脂とからなる。熱硬化性樹脂組成物の硬化物は、縦７００ｍｍ、横７００ｍｍ、斜度３°の鏡面構造の排水性試験器で測定したときの、排水時間が３０分以下である。熱硬化性樹脂組成物の硬化物である親水性部材としては、浴室用床材、屋内用床タイル、屋外用床タイル、洗面台化粧板などがある。【選択図】　なし【特許請求の範囲】
【請求項１】
　分子量が１０００以下、沸点が１２０℃以上であり、２５℃において水１００ｍｌに７ｇ以上溶解する親水性化合物および分子量が１０００を越え、２５℃において水１００ｍｌに７ｇ以上溶解する親水性化合物からなる群より選ばれる少なくとも１種の親水性化合物と、熱硬化性樹脂とを含有することを特徴とする熱硬化性樹脂組成物。
【請求項２】
　前記親水性化合物を０．５重量％以上５０重量％以下の量で含有することを特徴とする請求項１に記載の熱硬化性樹脂組成物。
【請求項３】
　前記親水性化合物が、ピロリドン骨格を有する化合物、親水性オリゴマーまたは親水性高分子化合物であることを特徴とする請求項１または２に記載の熱硬化性樹脂組成物。
【請求項４】
　ピロリドン骨格を有する親水性化合物を０．１重量％以上５０重量％以下の量で含有することを特徴とする熱硬化性樹脂組成物。
【請求項５】
　ポリマー分子中のピロリドン骨格の占める割合が０．１重量％以上５０重量％以下である熱硬化性樹脂を含むことを特徴とする熱硬化性樹脂組成物の硬化物。
【請求項６】
　水との接触角が８０°以下であることを特徴とする熱硬化性樹脂組成物の硬化物。
【請求項７】
　縦７００ｍｍ、横７００ｍｍ、斜度３°の鏡面構造の排水性試験器で測定したときの、排水時間が６０分以下であることを特徴とする熱硬化性樹脂組成物の硬化物。
【請求項８】
　請求項６または７に記載の熱硬化性樹脂組成物の硬化物からなることを特徴とする親水性部材。
【請求項９】
　浴室用床材、屋内用床タイル、屋外用床タイル、浴室用壁材または洗面台化粧板であることを特徴とする請求項８に記載の親水性部材。
【請求項１０】
　請求項１ないし４のいずかれ１項に記載の熱硬化性樹脂組成物を成形して親水性部材を製造することを特徴とする親水性部材の製造方法。
【請求項１１】
　前記成形法がプレス成形であることを特徴とする請求項１０に記載の親水性部材の製造方法。
【発明の詳細な説明】
【技術分野】
【０００１】
　本発明は、親水性を有する熱硬化性樹脂組成物、この組成物から得られる成形体およびこれら成形体の製造方法に関する。
【背景技術】
【０００２】
　従来、浴室の洗い場の床、洗面台の化粧板には、親水性を含有しない不飽和ポリエステル樹脂等が用いられていた。しかし、近年、浴室の洗い場の床や化粧板は水切り性の要求が高まっている。特に、浴室の洗い場の水切り性の改良要求は顕著である。
【０００３】
　このために、成型物に水切りのための塗料等を塗布することが行われている。しかし、成型後に再度加工せねばならず、作業が煩雑になり、また新たな材料を用いねばならず高価になりがちであった。
【０００４】
　このため、安価でより簡便な方法で得られる水切り性に優れた部材の出現が望まれていた。
【発明の開示】
【発明が解決しようとする課題】
【０００５】
　本発明の課題は、水を使用する場所の床材、壁材として使用できるような、水切り性に優れた熱硬化性樹脂組成物、この組成物から得られる成形体およびこれら成形体の製造方法を提供することにある。
【課題を解決するための手段】
【０００６】
　本発明に係る熱硬化性樹脂組成物は、分子量が１０００以下、沸点が１２０℃以上であり、２５℃において水１００ｍｌに７ｇ以上溶解する親水性化合物および分子量が１０００を越え、２５℃において水１００ｍｌに７ｇ以上溶解する親水性化合物からなる群より選ばれる少なくとも１種の親水性化合物と、熱硬化性樹脂とを含有することを特徴としている。水１００ｍｌに対する溶解性が７ｇ未満である化合物を配合した組成物は、それから得られる成形体が、十分な排水性を有さないことがある。
【０００７】
　本発明に係る熱硬化性樹脂組成物は、親水性化合物を０．５以上５０重量％以下の量で含有することを特徴としている。
【０００８】
　前記親水性化合物としては、ピロリドン骨格を有する化合物、親水性オリゴマーまたは親水性高分子化合物が挙げられる。
【０００９】
　本発明に係る熱硬化性樹脂組成物は、ピロリドン骨格を有する親水性化合物を０．１重量％以上５０重量％以下の量で含有することを特徴としている。
【００１０】
　本発明に係る熱硬化性樹脂組成物の硬化物は、ポリマー分子中のピロリドン骨格の占める割合が０．１重量％以上５０重量％以下である熱硬化性樹脂を含むことを特徴としている。
【００１１】
　また、本発明に係る熱硬化性樹脂組成物の硬化物は、縦７００ｍｍ、横７００ｍｍ、斜度３°の鏡面構造の排水性試験器で測定したときの、排水時間が６０分以下であることを特徴としている。
【００１２】
　さらに、本発明に係る熱硬化性樹脂組成物の硬化物は、水との接触角が８０°以下であることを特徴としている。
【００１３】
　本発明に係る親水性部材は、上記熱硬化性樹脂組成物の硬化物からなることを特徴としている。上記親水性部材としては、浴室用床材、浴室用壁材、屋内用タイル、屋外用床タイル、浴室用壁材、洗面台化粧板などが挙げられる。従来、浴室用床材は、岩肌模様、タイル模様、格子状や凹凸などの幾何学模様が付されているという特徴を有している。
【００１４】
　本発明に係る親水性部材の製造方法は、上記熱硬化性樹脂組成物をプレス成形、注型成形、スプレーアップ成形、ハンドレーアップ成形などの成形法により成形して親水性部材を製造することを特徴としている。
【発明の効果】
【００１５】
　本発明に係る熱硬化性樹脂組成物からは、親水性に優れた成形体を製造することができる。
本発明に係る熱硬化性樹脂組成物から得られる成形体は親水性に優れている。
【発明を実施するための最良の形態】
【００１６】
　以下、本発明に係る親水性を有する熱硬化性樹脂組成物、それからなる成形体およびその製造方法について説明する。
【００１７】
　　　　　　　　　　　　　　［熱硬化性樹脂組成物］
　本発明に係る熱硬化性樹脂組成物は、親水性化合物と熱硬化性樹脂とからなる。
【００１８】
　（親水性化合物）
　本発明では親水性化合物として、分子量が１０００以下、沸点が１２０℃以上であり、２５℃において水１００ｍｌに７ｇ以上溶解する親水性化合物および分子量が１０００を越え、２５℃において水１００ｍｌに７ｇ以上溶解する親水性化合物からなる群より選ばれる少なくとも１種の化合物が用いられる。２５℃における水１００ｍｌに対する溶解度が７ｇ未満の化合物を含む組成物は、それから得られる成形体が十分な排水性を示さないことがある。
分子量が１０００以下、沸点が１２０℃以上である親水性化合物は、水に対する溶解度が２５（ｇ／１００ｍｌ水）以上であることが好ましく、４５（ｇ／１００ｍｌ水）以上であることがより好ましく、１６０（ｇ／１００ｍｌ水）以上であることが特に好ましい。分子量が１０００以下の親水性化合物は、分子量が大きいほど少量で排水性を改良する効果があるため分子量が大きいことが望ましく、好ましくは分子量が９０以上、より好ましくは１５０以上、特に好ましくは２００以上である。
【００１９】
　分子量が１０００を越える親水性化合物は、水に対する溶解度が１０（ｇ／１００ｍｌ水）以上であることが好ましく、２５（ｇ／１００ｍｌ水）以上であることがより好ましく、８０（ｇ／１００ｍｌ水）以上であることが特に好ましい。
【００２０】
　親水性化合物の水に対する溶解度が上記範囲内にあると、熱硬化性樹脂組成物から得られる成形体（硬化物）は親水性に優れ、充分な排水性能を発現する傾向があり、沸点が上記範囲内にあると、熱硬化性樹脂組成物を加熱硬化させる際に外観に不具合がでない。水１００ｍｌに７ｇ以上溶解しない化合物を含む組成物は、それから得られる成形品の排水性が十分ではないことがある。また、親水性化合物の沸点が１２０℃より低いと、熱硬化の過程で成形品の外観が低下することがある。
なお、親水性化合物の水に対する溶解度は以下のようにして測定される。
【００２１】
　所定の温度（２５±０．５℃）で蒸留水１００ｍｌに化合物を添加し、高速ミキサー、またはニーダーで攪拌した後、２５±０．５℃の恒温水槽に２４時間放置した場合、化合物が析出し始める最小重量の比率（ｇ／１００ｍｌ水）と規定する。
なお高分子量のポリマーの場合は、ニーダーを使用して、溶解させた方が良い場合がある。
【００２２】
　分子量が１０００以下、沸点が１２０℃以上であり、２５℃において水１００ｍｌに７ｇ以上溶解する親水性化合物としては、ピロリドンまたはその誘導体などのピロリドン骨格を有する化合物、親水性オリゴマー、界面活性剤（耐電防止剤を含む）、シラン化合物などが挙げられ、分子量が１０００を越え、２５℃において水１００ｍｌに７ｇ以上溶解する親水性化合物としては親水性高分子化合物などが挙げられる。
【００２３】
　ピロリドン骨格を有する化合物としては、
２−ピロリドン（溶解度：１６０ｇ／１００ｍｌ水以上、沸点：２５０℃）、
Ｎ−メチル−２−ピロリドン（溶解度：１６０ｇ／１００ｍｌ水以上、沸点：２０４℃）、
Ｎ−ビニル−２−ピロリドン（溶解度：１６０ｇ／１００ｍｌ水以上、沸点：２１５℃）、
Ｎ−エチル−２−ピロリドン（溶解度：１６０ｇ／１００ｍｌ水以上、沸点：２１２℃）、
Ｎ−オクチル−２−ピロリドン（溶解度：１６０ｇ／１００ｍｌ水以上、沸点：３０７℃）、
Ｎ−（２−ヒドロキシエチル）−２−ピロリドン（溶解度：１６０ｇ／１００ｍｌ水以上、沸点：３０９℃）、
Ｎ−シクロヘキシル−２−ピロリドン（溶解度：１６０ｇ／１００ｍｌ水以上、沸点：２９２℃）、
Ｎ−ドデシル−２−ピロリドン（溶解度：１６０ｇ／１００ｍｌ水以上、沸点：３６１℃）、
Ｎ−イソプロピル−２−ピロリドン（溶解度：１６０ｇ／１００ｍｌ水以上、沸点：２１９℃）、
Ｎ−（ｎ−ブチル）−２−ピロリドン（溶解度：１６０ｇ／１００ｍｌ水以上、沸点：２４４℃）、
Ｎ−（ｔ−ブチル）−２−ピロリドン（溶解度：１６０ｇ／１００ｍｌ水以上、沸点：２２１℃）、
Ｎ−ヘキシル−２−ピロリドン（溶解度：１４８ｇ／１００ｍｌ水、沸点：２７６℃）、Ｎ−（３−ヒドロキシプロピル）ビニル−２−ピロリドン（溶解度：１４８ｇ／１００ｍｌ水、沸点：３１９℃）、
Ｎ−（２−メトキシエチル）−２−ピロリドン（溶解度：１６０ｇ／１００ｍｌ水以上、沸点：２５２℃）、
Ｎ−（３−メトキシプロピル）−２−ピロリドン（溶解度：１６０ｇ／１００ｍｌ水以上、沸点：２７２℃）、
Ｎ−ベンジル−２−ピロリドン（溶解度：１６０ｇ／１００ｍｌ水以上、沸点：３１９℃）
などが挙げられる。これらのピロリドン骨格を有する化合物は、例えばＢＡＳＦ社などが販売しており、市場から入手することができる。
【００２４】
　界面活性剤としては、アルキル硫酸エステル塩、ポリオキシエチレンアルキルエーテル硫酸エステル塩、アルキルベンゼンスルフォン酸塩、アルキルナフタレンスルフォン酸塩、アルキルスルホコハク酸塩、アルキルジフェニルエーテルジスルフォン酸塩、脂肪酸塩
、ナフタレンスルフォン酸ホルマリン縮合物、前記以外の高分子界面活性剤などの陰イオン性界面活性剤；ポリオキシエチレンアルキルエステル、ポリオキシエチレンアルキルエーテル、ポリオキシアルキレンアルキルエーテル、ポリオキシエチレンアルキルフェノールエーテル、ポリオキシエチレン誘導体、ソルビタン脂肪酸エステル、ソルビタンアルキルエステル、ポリオキシエチレンソルビタン脂肪酸エステル、ポリオキシエチレンソルビタンアルキルエステル、グリセリン脂肪酸エステル、ポリオキシエチレン脂肪酸エステル、ポリオキシエチレン硬化ヒマシ油、ポリオキシエチレンアルキルアミン、アルキルアルカノールアミドなどの非イオン性界面活性剤；アルキルアミン塩、第四級アンモニウム塩などの陽イオン性界面活性剤；アルキルベタイン、アミンオキサイドなどの両性界面活性剤が挙げられる。
【００２５】
　これらの界面活性剤は市場から入手することができ、陰イオン性界面活性剤としては、花王（株）のエマール０、１０パウダー、１０ニードル、２Ｆペースト、２Ｆニードル、２Ｆ−３０、４０ペースト、４０パウダー、７１、ＴＤ、ＡＤ−２５Ｒ、エマール２０Ｃ、Ｅ−２７Ｃ、２７０Ｊ、２０ＣＭ、Ｄ−３−Ｄ、Ｄ−４−Ｄ、２０Ｔ、ラテムルＥ−１１８Ｂ、Ｅ−１５０、レベノールＷＸ、ラテムルＷＸ、ネオペレックスＧＳ、Ｇ−１５、Ｇ−２５、Ｇ−６５、Ｎｏ６Ｆパウダー、ペレックスＮＢ−Ｌ、ペレックスＯＴ−Ｐ、ＴＲ、ＣＳ、ＴＡ、ペレックスＳＳ−Ｌ、ＳＳ−Ｈ、ＮＳソープ、ＳＳ−４０Ｎ、ＫＳソープ、ＯＳソープ、ＦＲ−１４、ＦＲ−２５、エレクトロストリッパーＦ、ラテムルＳ−１８０、Ｓ−１８０Ａ、ＡＳＫ、ＰＳ、デモールＮ、ＮＬ、ＲＮ、ＲＮ−Ｌ、Ｔ、Ｔ−４５、ＭＳ、ＳＮ−Ｂ、ＳＳ−Ｌ、ＳＣ−３０、ＥＰ、ポイズ５２０、５２１、５３０、５３２Ａ、ホモゲノールＬ−１８、Ｌ−１８２０、Ｌ−９５、Ｌ−１００（以上商品名）などが挙げられる。
【００２６】
　非イオン性界面活性剤としては、花王（株）のエマルゲン１０３、１０４Ｐ、１０５、１０６、１０８、１０９Ｐ、１２０、１２３Ｐ、１４７、１５０、１３０Ｋ、エマルゲン２１０Ｐ、２２０、エマルゲン３０６Ｐ、３２０Ｐ、エマルゲン４０４、４０８、４０９Ｐ、４２０、４３０、エマルゲン７０５、７０７、７０９、エマルゲン１１０８、１１１８Ｓ−７０、１１３５Ｓ−７０、１１５０Ｓ−７０、エマルゲン４０８５、２０２０Ｇ−ＨＡ、２０２５Ｇ、エマルゲンＬＳ−１０６、ＬＳ−１１０、ＬＳ−１１４、ＭＳ−１１０、エマルゲンＡ−６０、Ａ−９０、Ａ−５００、Ｂ−６６、ＰＰ−２９０、レオドールＳＰ−Ｌ１０、ＳＰ−Ｐ１０、ＳＰ−Ｓ１０Ｖ、ＳＰ−Ｓ３０Ｖ、ＳＰ−Ｏ１０Ｖ、ＳＰ−Ｏ３０Ｖ、レオドールスーパーＳＰ−Ｌ１０、レオドールＡＳ−１０、ＡＯ−１０、ＡＯ−１５Ｖ、エマゾールＬ−１０（Ｆ）、Ｐ−１０（Ｆ）、Ｓ−１０Ｖ、Ｏ−１０Ｖ、エマゾールスーパーＬ−１０（Ｆ）、エマゾールＯ−１５Ｒ、Ｓ−２０、レオドールＴＷ−Ｌ１２０、ＴＷ−Ｌ１０６、ＴＷ−Ｐ１２０、ＴＷ−Ｓ１２０Ｖ、ＴＷ−Ｓ１０６、レオドールＴＷ−Ｓ３２０Ｖ、ＴＷ−Ｏ１２０Ｖ、ＴＷ−Ｏ１０６Ｖ、ＴＷ−Ｏ３２０Ｖ、レオドールＴＷ−ＩＳ３９９Ｃ、レオドールスーパーＴＷ−Ｌ１２０、エマゾールＯ−１０５Ｒ、レオドール４３０、４４０、４６０、レオドールＭＳ−５０、ＭＳ−６０、ＭＯ−６０、ＭＳ−１６５Ｖ、エマゾールＭＯ−５０、エキセルＴ−９５、ＶＳ−９５、Ｏ−９５Ｒ、エキセル１５０、２００、３００、８４、１２２、Ｐ−４０Ｓ、エマノーン１１１２、３１９９、３２９９、３２９９Ｒ、４１１０、エマノーンＣＨ−２５、ＣＨ−４０、ＣＨ−６０（Ｋ）、ＣＨ−８０、アミート１０５、３２０、アミノーンＰＫ−０２Ｓ、Ｌ−０２、エレクトロストリッパーＴＳ−２Ｂ、ＴＳ−３Ｂ、ＴＳ−５、ＴＳ−６Ｂ、ＴＳ−７Ｂ、ＴＳ−８Ｂ、ＨＳ−１２Ｎ、ＥＡ、ＰＣ（以上商品名）、日本油脂（株）のニッサンノニオンＬ−４、Ｐ−６、Ｓ−６、Ｓ−１０、Ｓ−１５.４、Ｓ−４０、Ｏ−６、ニ
ッサンノニオンＫ−２２０、Ｋ−２３０、Ｐ−２０８、Ｐ−２１０、Ｐ−２１３、Ｐ−２２３、Ｐ−２４０、Ｅ−２１２、Ｅ−２１５、Ｅ−２３０、Ｓ−２１１、Ｓ−２１５、Ｓ−２２０、Ｓ−２３０、Ｔ−２０８.５、ニッサンノニオンＨＳ−２１０、ＨＳ−２１５
、ＨＳ−２２０、ＨＳ−２４０、ＮＳ−２１０、ＮＳ−２１２、ＮＳ−２１５、ＮＳ−２
２０、ＮＳ−２３０、ＮＳ−２４０、ＮＳ−２７０、ニッサンノニオンＬＴ−２２１、ＳＴ−２２１、ＯＴ−２２１、ユニルーブ３４Ｓ−２３、１０ＭＳ−２５０ＫＢ、ユニオックスＨＣ−４０、ＨＣ−６０、ニッサンナイミーンＬ−２０２、Ｌ−２０７、Ｓ−２０２、Ｓ−２０４、Ｓ−２１０、Ｓ−２１５、Ｓ−２２０、Ｔ2−２１０、Ｔ2−２３０、Ｔ2
−２６０、ＤＴ−２０８（以上商品名）などが挙げられる。
【００２７】
　なお、上記ニッサンナイミーン（商品名）は、下記一般式で表される化合物である。下記式中のＸ、Ｙ、Ｚが大きいほど、親水性は向上する。
【００２８】
【化１】
2004115793.tif 000002
【００２９】
　陽イオン性界面活性剤としては、花王（株）のアセタミン２４、８６、コータミン２４Ｐ、８６Ｐコンク、６０Ｗ、８６Ｗ、Ｄ８６Ｐ、サニゾールＣ、Ｂ−５０（以上商品名）などが挙げられる。
【００３０】
　両性界面活性剤としては、花王（株）のアンヒトール２０ＢＳ、２４Ｂ、８６Ｂ、２０ＹＢ、アンヒトール２０Ｎ（以上商品名）などが挙げられる。
上記例示の市販されている界面活性剤は、分子量が１０００以下であり、沸点が１２０℃以上であり、２０℃において水１００ｍｌに７ｇ以上溶解する。
【００３１】
　シラン化合物としては、日本ユニカー（株）のシランカップリング剤Ａ−１１００、シランモノマーＡ−１２３０、プライマーＡＰＺ−６６０１、ＡＰＺ−６６３３、シリコーン整泡剤ＳＺ−１１１１，ＳＺ−１１３６、Ｌ−５８０、ＳＺ−１１２７、ＳＺ−１９１９、ＳＺ−１１４２、ＳＺ−１１６２、ＳＺ−１１０５、ＳＺ−１６０５、ＳＺ−１６４２、ＳＺ−１６４９、Ｌ−５４２０、ＳＺ−１６７５、ＳＺ−１７１０、ＳＺ−１６２７、Ｌ−５３４０、ＳＺ−１６７１、ＳＺ−１７１１（以上商品名）などが挙げられる。
上記例示の市販されているシラン化合物は、分子量が１０００以下であり、沸点が１２０℃以上であり、２５℃において水１００ｍｌに７ｇ以上溶解する。
【００３２】
　分子量が１０００以下の親水性化合物については、沸点１２０℃以上が望ましい。好ましくは１５０℃以上、更に好ましくは１８０℃以上である。親水性化合物の沸点が１２０℃未満である場合には、成形品の外観が低下することがある。
親水性高分子化合物としては、
ポリビニルアルコール（溶解度：２５ｇ／１００ｍｌ水以上）、
ポリビニルピロリドン（溶解度：８０ｇ／１００ｍｌ水以上）、
カチオン化水溶性高分子（カチオン化デンプン、カチオン化グアガム、カチオン化ポリアクリルアミド（溶解度：７．５ｇ／１００ｍｌ水）、カチオン化ポリアクリル酸エステル（溶解度：７ｇ／１００ｍｌ水以上）、カチオン化ビニルホルムアミド、カチオン化ポリアミン（溶解度：７．５ｇ／１００ｍｌ水））、
アニオン化水溶性高分子（アニオン化ポリアクリルアミド（溶解度：７ｇ／１００ｍｌ水以上）、アニオン化ポリアクリル酸ソーダ（溶解度：７ｇ／１００ｍｌ水以上））
ポリアクリル酸エステル、
オルガノポリシロキサン（溶解度：２３０ｇ／１００ｍｌ水以上）、
ポリビニルアルコール−ポリ酢酸ビニル共重合体、
酢酸ビニル-ポリビニルピロリドン共重合体、
ポリシロキサン（溶解度：７ｇ／１００ｍｌ水以上）、
ウレタン、
アミノ基含有縮合物、
ヒドロキシアルコキシセルロース、
ヒドロキシアルキルセルロース、
ポリビニルピロリドンとアクリルとの共重合体
等が挙げられる。
【００３３】
　このような親水性高分子化合物は、従来公知の方法で製造することができ、また市場から入手することもできる。
ポリビニルアルコールの例としては、信越化学工業（株）のポバールＣ−０５ＧＰ、Ｃ−１０ＧＰ、Ｃ−２５ＧＰ、ＰＡ−１０ＧＰ、ＰＡ−１５ＧＰ；（株）クラレのＰＶＡ−２１７、ＰＶＡ−２２４（以上商品名）などが挙げられる。
【００３４】
　ポリビニルピロリドンの例としては、ＢＡＳＦ社のKollidon １２ＰＦ、１７ＰＦ、２
５、３０、９０Ｆ、ＶＡ６４；Luvitec Ｋ１７、Ｋ３０、Ｋ６０、Ｋ８０、Ｋ８５、Ｋ９０、Ｋ１１５（以上商品名）などが挙げられる。
カチオン化水溶性高分子の例として、カチオン化デンプンとしては、ハイモ（株）のハイマックスＮＣ−１０、ＰＣ−６５００；カチオン化グアガムでは三晶（株）のメイプロボンド９８０６；カチオン化アクリルアミドとしては、荒川化学工業（株）のポリマロン３５１、３６０、ポリストロン３１１、６１９、アラフィックス２５１；カチオン化ポリアクリル酸エステルとしては、ハイモ（株）のハイモロックＭＰ−１８４、ＭＰ−２８４、ＭＰ−３８４、ＭＰ−４８４、ＭＰ−５８４、ＭＰ−６８４、ＭＰ−７８４、ＭＰ−９８４、ＭＰ−１７３Ｈ、ＭＰ−３７３Ｈ、ＭＰ−３７３Ｌ、ＭＰ−４７３Ｈ、ＭＰ−４０５、ＭＰ−１８０、ＭＰ−３８０、ＭＰ−５５８、ＭＳ−８８２、ＭＳ−８８４、ＭＸ−０１２０、ＭＸ−０２１０、ＭＸ−８１７０、ＭＸ−８１３０、ＭＸ−６１７０、ＭＸ−６１４４、ＭＸ−４１７３、ＭＸ−２１００、ＭＸ−４０５４、ＭＸ−３３１０、ＭＸ−２０５０、Ｅ−３０５、Ｅ−３１５、Ｅ−１９５、Ｅ−３９５、Ｅ−７７５、Ｅ−７５５、Ｅ−５５５、Ｅ−９５０、Ｅ−５１３、Ｅ−５１５、Ｅ−５１０；カチオン化ビニルホルムアミドとしては、ハイモ（株）のハイモロックＺＰ−７００；カチオン化ポリアクリルアミドとしてはハイモ（株）のハイモＮｅｏ−６００；カチオン化ポリアミンとしてはハイモ（株）のハイモロックＱ−１０１、Ｑ−３１１、Ｑ−５０１（以上商品名）などが挙げられる。
【００３５】
　アニオン化水溶性高分子の例として、アニオン化ポリアクリルアミドとしては、ハイモ（株）のハイモロックＳＳ−２００Ｈ、ＳＳ−２００、ＳＳ−３００、ＳＳ−５００、ＳＳ−１００、ＳＳ−１２０、ＳＳ−１３０、ＳＳ−１４０、ＡＰ−１０５、ＡＰ−１０７、ＡＰ−１１５、ＡＰ−１２０、Ｖ−３３０、Ｖ−３２０、Ｖ−３１０、ＯＫ−１０７、ＯＫ−３０７、ＯＫ−５０７、Ｌ−１１３、Ｎｅｏ−２００；アニオン化ポリアクリル酸ソーダとしては、ハイモ（株）のハイモロックＳＳ−１９０（以上商品名）などが挙げられる。
ポリアクリル酸エステルの例としては、ハイモ（株）のハイモロックＤＲ−１５００、ＤＲ−８５００、ＤＲ−３０１５、ＤＲ−５７００、ＤＲ−３６００、ＤＲ−７３００（以上商品名）などが挙げられる。
【００３６】
　オルガノポリシロキサンの例としては、ポリオキシエチレン・メチルポリシロキサン共重合体、（ポリオキシエチレン・ポリオキシプロピレン）メチルポリシロキサン共重合体などが挙げられる。
（ポリオキシエチレン・ポリオキシプロピレン）メチルポリシロキサン共重合体として具
体的には、例えば下記式
【００３７】
【化２】
2004115793.tif 000003
【００３８】
（式中、Ｒはアルキル基またはＨである。）
で表される化合物が挙げられる。これらは、市場から入手することができ、例えば日本ユニカー（株）のＳＩＬＷＥＴ Ｌ−７７、Ｌ−７２０、Ｌ−７００２、Ｌ−７６０４、Ｆ
Ｚ−２１０１、ＦＺ−２１０５、ＦＺ−２１１８、ＦＺ−２１６１、ＦＺ−２１６２、ＦＺ−２１６３、ＦＺ−２１６４、ＦＺ−２１６６（以上商品名）などが挙げられる。
【００３９】
　親水性エチレンオキサイド・プロピレンオキサイドブロックコポリマーの例としては、旭電化工業（株）のアデカプルロニックＬ−４４、Ｌ−６２、Ｌ−７２、Ｐ−８４（商品名）など、第一工業製薬（株）エパン４１０、４２０、７１０、７４０などが挙げられる。
【００４０】
　また、親水性高分子化合物として−ＳＯ3Ｈ、−ＳＯ3Ｍ、−ＯＳＯ3Ｍ、−ＣＯＯＭ、
−ＮＲ3Ｘ、−ＣＯＯＨ、−ＮＨ2、−ＣＮ、−ＯＨ、−ＮＨＣＯＮＨ2、−（ＯＣＨ2ＣＨ2）n基のうち少なくとも１つの親水基が導入されている高分子（ここで、Ｒ：アルキル基、Ｍ：アルカリ金属、または−ＮＨ4、Ｘ：ハロゲン）が挙げられる。
【００４１】
　これらの親水性高分子化合物のうち、例えば、荒川化学工業（株）製、ポリマロン３５１、３６０、ポリストロン３１１、６１９、アラフィックス２５１（商品名）のように水溶液として販売されている場合には、乾燥して水を除去してから所定の熱硬化性樹脂に添加してもよい。このようにした場合であっても得られた排水性部材は、良好な排水性を発現する。
【００４２】
　親水性高分子化合物のうち、カチオン化された親水性高分子は、排水性部材に高い排水性を発現させることができるが、酸性高分子をアンモニアなどでカチオン化して、カチオン化されたパウダーを得てもよい。また、セルロース樹脂（例えば、信越化学工業（株）製、メトロース）を用いると、得られた排水性部材は、良好な排水性を発現する。
【００４３】
　親水性オリゴマーとしては、上記親水性高分子を形成する構成単位からなる分子量が１０００以下の低重合体が挙げられる。
親水性化合物は、重合性モノマーや熱硬化性樹脂と反応できる官能基を有するもの（例えば、Ｎ−ビニル−２−ピロリドンなど）でもよく、反応できる官能基を有さないものであってもよい。いずれも熱硬化性樹脂組成物から得られた排水性部材に高い排水機能を付与できる。なお反応できる官能基を有す親水性化合物の方が、排水機能の持続性に優れる。
【００４４】
　これらの親水性化合物のなかでは、Ｎ−メチル−２−ピロリドン、Ｎ−ビニル−２−ピロリドン、ポリビニルピロリドン等のピロリドン骨格を有する親水性化合物が外観、物性と親水性とのバランスの点で好ましい。
この親水性化合物は、熱硬化性樹脂に完全に溶解することが望ましいが、必ずしも完全に溶解しないときでも排水機能は発現する。
親水性化合物は、１種単独で、または２種以上を併用して用いることができる。
【００４５】
　親水性化合物は、成形方法や使用される用途、部材に応じて適宜選択できる。
このような親水性化合物は、熱硬化性樹脂と親水性化合物との合計量１００（熱可塑性ポリマーは含まない。）に対して組成物中に０．５重量％以上５０重量％以下、好ましくは２．５重量％以上４０重量％以下、より好ましくは５．０重量％以上３０重量％以下、特に好ましくは１０．０重量％以上２０重量％以下の量で含有することが望ましい。
【００４６】
　親水性化合物が熱硬化性樹脂組成物中に上記範囲内の量で含有されていると、熱硬化性樹脂組成物から得られる成形体（硬化物）は、親水性に優れる。親水性化合物の量が０．５重量％未満であると成形体は十分な排水性を示さないことがある。また、親水性化合物の量が５０重量％を超えると成形品の外観が光沢不良となることがある。
（熱硬化性樹脂）
　本発明で用いられる熱硬化性樹脂としては、不飽和ポリエステル樹脂、ビニルエステル樹脂、アクリル樹脂、ウレタン樹脂、フェノール樹脂、エポキシ樹脂、メラミン樹脂等が挙げられる。これらのなかでは、不飽和ポリエステル樹脂、ビニルエステル樹脂、アクリル樹脂が好ましく、特に不飽和ポリエステル樹脂は経済性に優れる。不飽和ポリエステル樹脂としては、ＤＣＰＤ系、イソフタル酸系、水添ビスフェノールＡ系の樹脂が好ましい。
【００４７】
　これらの熱硬化性樹脂は、特に限定されず従来公知のものを用いることができる。
【００４８】
　不飽和ポリエステル樹脂としては、例えば、マレイン酸、フマル酸等を用いた多塩基酸類、エチレングリコール等を用いた多価アルコール類、スチレン等を用いた重合性ビニルモノマーなどを好ましく用いることができる。重合性ビニルモノマーとしては、スチレン、α−メチルスチレン、メチル（メタ）アクリレート、α−エチルスチレン、ビニルトルエンの他に、ビニル単量体（ｃ）としては、（メタ）アクリル酸メチル、（メタ）アクリル酸エチル、（メタ）アクリル酸イソプロピル、（メタ）アクリル酸ｎ−ブチル、（メタ）アクリル酸ｔ−ブチル、（メタ）アクリル酸イソブチル、（メタ）アクリル酸２−エチルヘキシル、（メタ）アクリル酸ラウリル、（メタ）アクリル酸アルキル（炭素原子数１２または１３）、（メタ）アクリル酸トリデシル、（メタ）アクリル酸ステアリル、（メタ）アクリル酸シクロヘキシル、（メタ）アクリル酸ベンジル、（メタ）アクリル酸イソボルニル、（メタ）アクリル酸グリシジル、（メタ）アクリル酸テトラヒドロフルフリル、（メタ）アクリル酸アリル、（メタ）アクリル酸２−ヒドロキシエチル、（メタ）アクリル酸ヒドロキシプロピル、（メタ）アクリル酸２−メトキシエチル、（メタ）アクリル酸２−エトキシエチル、（メタ）アクリル酸ジメチルアミノエチル、（メタ）アクリル酸ジメチルアミノエチルメチルクロライド塩、（メタ）アクリル酸ジメチルアミノエチルベンジルクロライド塩、（メタ）アクリル酸ジエチルアミノエチル、（メタ）アクリル酸トリフルオロエチル、（メタ）アクリル酸ヘプタデカフルオロデシル、（メタ）アクリル酸ジシクロペンテニル、（メタ）アクリル酸ジシクロペンテニルオキシエチル、（メタ）ア
クリル酸ジシクロペンタニル、（メタ）アクリル酸メトキシポリエチレングリコール等の単官能アクリルモノマー；エチレングリコールジ（メタ）アクリレート、ジエチレングリコールジ（メタ）アクリレート、トリエチレングリコールジ（メタ）アクリレート、ポリエチレングリコールジ（メタ）アクリレート（ｎ＝４〜２３）、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート（ｎ＝４〜１０）、２−ブチル−２−エチル−１,３−プロパンジオールジ（メタ）ア
クリレート、２−ヒドロキシ−１,３−プロパンジオールジ（メタ）アクリレート、ブタ
ンジオールジ（メタ）アクリレート、１,３−ブチレングリコールジ（メタ）アクリレー
ト、ポリブチレングリコールジ（メタ）アクリレート（ｎ＝８，９）、ネオペンチルグリコールジ（メタ）アクリレート、ペンタンジオールジ（メタ）アクリレート、１,６−ヘ
キサンジオールジ（メタ）アクリレート、トリメチロールエタントリ（メタ）アクリレート、トリメチロールプロパントリ（メタ）アクリレート、テトラメチロールメタントリ（メタ）アクリレート、テトラメチロールメタンテトラ（メタ）アクリレート、ペンタエリスリトールジ（メタ）アクリレート、ジペントールジ（メタ）アクリレート、ソルビトールジ（メタ）アクリレート、トリスヒドロキシエチルイソシアヌレート、ノナンジオールジ（メタ）アクリレート、トリス（２−（メタ）アクリロイルオキシエチル）イソシアヌレート、２,２−ビス〔４−（（メタ）アクリロキシエトキシ）フェニル〕プロパン、２,２−ビス〔４−（（メタ）アクリロキシジエトキシ）フェニル〕プロパン、２,２−ビス
〔４−（（メタ）アクリロキシポリエトキシ）フェニル〕プロパン（ｎ＝３〜３０）、２−ヒドロキシ−１−アクリロキシ−３−メタクリロキシプロパンなどの多官能アクリルモノマー；下記式（１）または（２）で示されるジシクロペンタジエン系化合物などが挙げられる。
【００４９】
【化３】
2004115793.tif 000004
【００５０】
（式中、Ｒ1は水素原子またはメチル基を示し、Ｒ2およびＲ3は互いに同一でも異なって
いてもよく、エチレン、ブチレン等の炭素原子数２〜５の低級アルキレン基を示し、ｎおよびｍは互いに同一でも異なっていてもよく０〜５の整数を示す。）
　ビニルエステル樹脂としては、例えばエポキシアクリレート樹脂、ウレタンアクリレート樹脂などを好ましく用いることができる。重合性ビニルモノマーは、不飽和ポリエステルと同様のものを用いることができる。
【００５１】
　ウレタン樹脂としては、例えばトルエンジイソシアナート、ジフェニルメタンジイソシアナートなどと、ポリオールなどとを好ましく用いることができる。また、イソシアナート類と、前記不飽和ポリエステル樹脂または前記ビニルエステル樹脂とから得られるウレタン変性不飽和ポリエステル樹脂やウレタン変性ビニルエステル樹脂も好ましく用いられる。
このような熱硬化性樹脂は、熱硬化性樹脂と親水性化合物との合計量１００（熱可塑性ポ
リマーは含まない。）に対して５０重量％以上９９．５重量％以下、好ましくは６０重量％以上９７．５重量％以下、より好ましくは７０重量％以上９５重量％以下、特に好ましくは８０重量％以上９０重量％以下の量で含有されている。
【００５２】
　熱硬化性樹脂が熱硬化性樹脂組成物中に上記範囲内の量で含有されていると、熱硬化性樹脂組成物から得られる成形体（硬化物）は、従来の物性を低下させることなく親水性能を付与することができる。
（他の成分）
　本発明に係る熱硬化性樹脂組成物は、上記親水性化合物と、上記熱硬化性樹脂とを必須成分として含有しているが、通常さらにフィラー、硬化用触媒、増粘剤、その他の添加剤などを含有している。
【００５３】
　フィラー
　フィラーとしては、有機フィラー、無機フィラーが挙げられる。
有機フィラーとしては、公知の再生繊維、合成繊維、天然繊維が挙げられ、例えば、レーヨンなどからなる再生繊維、ナイロン６、ナイロン６６などの脂肪族ポリアミド、ポリエチレンテレフタレート（ＰＥＴ）、アクリル繊維（ＰＡＮ）、ポリビニルアルコール（ＰＶＡ）、ポリプロピレン（ＰＰ）、ポリ塩化ビニル（ＰＶＣ）、ポリエチレン（ＰＥ）、ビニロンなどの合成繊維、ポリフェニレンスルフィド（ＰＰＳ）、超高分子量ポリエチレン（ＵＨＭＷＰＥ）、ポリオキシメチレン（ＰＯＭ）などのいわゆる耐熱性の高い高分子からなる繊維、アラミド繊維、全芳香族ポリエステル、ポリイミドなどのいわゆる高弾性率、高強度な高分子からなる繊維、ジュート繊維、竹繊維などの天然繊維などが挙げられる。
【００５４】
　無機フィラーとしては、例えば、炭素繊維、ガラス繊維、水酸化アルミニウム、炭酸カルシウム、ガラスバルーン、シリカ、溶融シリカ、アエロジル（商品名）、クレー、マイカ、水酸化マグネシウム、寒水などが挙げられる。
これらのうちでは、無機フィラーを用いることが好ましいが、有機フィラーと併用してもよい。
【００５５】
　本発明では強度を向上させるために、アスペクト比の大きい（５００以上）有機フィラーまたは無機フィラー、例えばガラス繊維、炭素繊維を用いることが好ましい。またアスペクト比の大きいガラス繊維等と、アスペクト比の小さい（５００以下）有機フィラーまたは無機フィラー、例えば水酸化カルシウム、炭酸カルシウム、水酸化アルミニウム、マイカ、クレー、タルク、セラミックなど（以下「ガラス繊維、炭素繊維以外のフィラー」ともいう。）と併用してもよい。
【００５６】
　また、フィラーとしては、表面処理、コーティングやメッキしたフィラーを用いることができる。
これらのフィラーは、１種単独で、または複数を併用して用いることができる。
このようなフィラーは、熱可硬化性樹脂 １００重量部に対して、５〜１,０００重量部、好ましくは５０〜７００重量部、さらに好ましくは１００〜５００重量部、特に好ましくは１３０〜４００重量部の範囲で用いることが望ましい。
【００５７】
　また、フィラーとしてアエロジル（商品名）を使用する場合には、熱可硬化性樹脂 １
００重量部に対して、５重量部以下、好ましくは２重量部以下、より好ましくは１重量部以下の量で用いられる。
前記フィラーが、このような範囲で含有されていると、成形時に発生する収縮を低く抑えられ成形体の耐衝撃性などの機械的強度をより優れたものとすることができる。
【００５８】
　硬化用触媒
　硬化用触媒は、１０時間半減期温度が１３０℃以下、好ましくは１１０℃以下、より好ましくは１０５℃以下、さらに好ましくは１００℃以下、特に好ましくは９８℃以下であり、かつ１０時間半減期温度が好ましくは４０℃以上、より好ましくは６０℃以上であることが望ましい。１０時間半減期温度が１３０℃を超えると硬化時間が長くなり、４０℃未満であるとコンパウンドライフが短くなることがある。
【００５９】
　硬化用触媒は、用いる熱硬化性樹脂および成形温度に応じ適宜選択することができ、例えばアクリル樹脂、不飽和ポリエステル樹脂、ビニルエステル樹脂等の場合には以下のようなものが挙げられる。
具体的には、ケトンパーオキサイド、ハイドロパーオキサイド、ジアシルパーオキサイド、ジアルキルパーオキサイド、パーオキシケタール、アルキルパーエステル、パーカーボネートが挙げられる。これらのうちでは、ジアシルパーオキサイド、アルキルパーエステルを用いることが好ましく、アルキルパーエステルを用いることが特に好ましい。
【００６０】
　前記ケトンパーオキサイドとしては、メチルエチルケトンパーオキサイド、メチルイソブチルケトンパーオキサイド、アセチルアセトンパーオキサイド、シクロヘキサノンパーオキサイドなどが挙げられる。
ハイドロパーオキサイドとしては、１,１,３,３−テトラメチルブチルハイドロパーオキ
サイド、クメンハイドロパーオキサイド、ｔ−ブチルハイドロパーオキサイドなどが挙げられる。
【００６１】
　前記ジアシルパーオキサイドとしては、イソブチリルパーオキサイド、ビス−３,５,５−トリメチルヘキサノイルパーオキサイド、オクタノイルパーオキサイド、ラウロイルパーオキサイド、ステアロイルパーオキサイド、ベンゾイルパーオキサイド、ｍ−トルイル−ベンゾイルパーオキサイドなどが挙げられる。
前記ジアルキルパーオキサイドとしては、コハク酸パーオキサイド、ジクミルパーオキサイド、２,５−ジメチル−２,５−ジ（ｔ−ブチルパーオキシ）ヘキサン、１，３−ビス（ｔ−ブチルパーオキシイソプロピル）ベンゼン、ｔ−ブチルクミルパーオキサイド、ジ−ｔ−ブチルパーオキサイドン、２,５−ジメチル−２,５−ジ（ｔ−ブチルパーオキシ）ヘキサン−３、トリス（ｔ−ブチルパーオキシ）トリアジンなどが挙げられる。
【００６２】
　前記パーオキシケタールとしては、１,１−ジ−ｔ−ブチルパーオキシ−３,３,５−ト
リメチルシクロヘキサン、１,１−ジ−ｔ−ヘキシルパーオキシ−３,３,５−トリメチル
シクロヘキサン、１,１−ジ−ｔ−ブチルパーオキシシクロヘキサン、２,２−ビス（４,
４−ジ−ｔ−ブチルパーオキシシクロヘキシル）プロパン、２,２−ジ（ｔ−ブチルパー
オキシ）ブタン、１,１−ビス（ｔ−ブチルパーオキシ）シクロドデカン、４,４−ジ（ｔ−ブチルパーオキシ）バレリックアシッド−ｎ−ブチルエステルなどが挙げられる。
【００６３】
　前記アルキルパーエステルとしては、１,１,３,３−テトラメチルブチルパーオキシネ
オデカネート、α−クミルパーオキシネオデカネート、ｔ−ヘキシルパーオキシネオデカネート、ｔ−ヘキシルパーオキシネオデカネート、シクロヘキシル−１−メチルエチルパーオキシネオデカネート、ｔ−ブチルパーオキシネオデカネート、ｔ−ブチルパーオキシネオヘプタネート、ｔ−ヘキシルパーオキシ−２−エチルヘキサネート、１,１,３,３−
テトラメチルブチルパーオキシ−２−エチルヘキサネート、１,１,３,３−テトラメチル
ブチルパーオキシ−３,５,５−トリメチルヘキサネート、ｔ−アミルパーオキシ−２−エチルヘキサネート、ｔ−ブチルパーオキシ−２−エチルヘキサネート、ｔ−アミルパーオキシ−３,５,５−トリメチルヘキサネート、ｔ−ブチルパーオキシ−３,５,５−トリメチルヘキサネート、ｔ−ブチルパーオキシイソブチレート、ジ−ｔ−ブチルパーオキシヘキサヒドロテレフタレート、２,４−ジクロロベンゾイルパーオキサイド、ｔ−ヘキシルパ
ーオキシピバレート、ｔ−ブチルパーオキシピバレート、ｔ−ブチルパーオキシマレイン酸、ｔ−ブチルパーオキシアセテート、ｔ−ブチルパーオキシベンゾネート、ジ−ｔ−ブチルパーオキシトリメチルアジペートなどが挙げられる。
【００６４】
　パーカーボネートとしては、ジ−３−メトキシブチルパーオキシカーボネート、ジ−３−メチルヘキシルパーオキシカーボネート、ビス（４−t−ブチルシクロヘキシル）パー
オキシカーボネート、ジイソプロピルパーオキシカーボネート、t−ブチルパーオキシイ
ソプロピルカーボネート、t−ブチルパーオキシ ２−エチルヘキシルカーボネート、１,
６−ビス（t−ブチルパーオキシカルボニルオキシ）ヘキサン、ジエチルエネグリコール
−ビス（t−ブチルパーオキシカーボネート）などが挙げられる。
【００６５】
　これらのなかで、前記パーカーボネートのうちでは、１,１,３,３−テトラメチルブチ
ルパーオキシイソプロピルカーボネート、ジイソプロピルパーオキシジカーボネート、ビス（４−ｔ−ブチルシクロヘキシル）パーオキシジカーボネート、ジ−ｎ−プロピルパーオキシジカーボネート、ジ−２−エトキシエチルパーオキシジカーボネート、ジ（２−エチルヘキシルパーオキシ）ジカーボネート、ジメトキシブチルパーオキシジカーボネート、ジ（３−メチル−３−メトキシブチルパーオキシ）ジカーボネートなどが好ましい。
【００６６】
　前記ジアシルパーオキサイドのうちでは、ビス−３,５,５−トリメチルヘキサノイルパーオキサイド、オクタノイルパーオキサイド（６２℃）、ラウロイルパーオキサイド、ステアロイルパーオキサイド（６２℃）、ベンゾイルパーオキサイド、ｍ−トルイル−ベンゾイルパーオキサイド（６２℃）などが好ましい。
【００６７】
　ジアルキルパーオキサイドとしては、コハク酸パーオキサイドなどが好ましい。
【００６８】
　前記アルキルパーエステルのうちでは、１,１,３,３−テトラメチルブチルパーオキシ
ネオデカネート、ｔ−ヘキシルパーオキシネオデカネート、ｔ−ヘキシルパーオキシネオデカネート、１−シクロヘキシル−１−メチルエチルパーオキシネオデカネート、ｔ−ブチルパーオキシネオデカネート、ｔ−ヘキシルパーオキシ−２−エチルヘキサネート、１,１,３,３−テトラメチルブチルパーオキシ−２−エチルヘキサネート、ｔ−アミルパー
オキシ−２−エチルヘキサネート、ｔ−ブチルパーオキシ−２−エチルヘキサネート）、ｔ−ブチルパーオキシイソブチレート、２,４−ジクロロベンゾイルパーオキサイド、ｔ
−ヘキシルパーオキシピバレート、ｔ−ブチルパーオキシピバレートなどが好ましく、１,１,３,３−テトラメチルブチルパーオキシネオデカネート、ｔ−ヘキシルパーオキシネ
オデカネート、ｔ−ヘキシルパーオキシネオデカネート、１−シクロヘキシル−１−メチルエチルパーオキシネオデカネート、ｔ−ブチルパーオキシネオデカネート、ｔ−ヘキシルパーオキシ−２−エチルヘキサネート、１,１,３,３−テトラメチルブチルパーオキシ
−２−エチルヘキサネート、ｔ−アミルパーオキシ−２−エチルヘキサネート、２,４−
ジクロロベンゾイルパーオキサイド、ｔ−ヘキシルパーオキシピバレート、ｔ−ブチルパーオキシピバレートなどがより好ましい。
【００６９】
　前記パーカーボネートとしては、ジイソプロピルパーオキシジカーボネート、ビス（４−ｔ−ブチルシクロヘキシル）パーオキシジカーボネート、ジ−ｎ−プロピルパーオキシジカーボネート、ジ−２−エトキシエチルパーオキシジカーボネート、ジ（２−エチルヘキシルパーオキシ）ジカーボネート、ジメトキシブチルパーオキシジカーボネート、ジ（３−メチル−３−メトキシブチルパーオキシ）ジカーボネートなどが好ましい。
【００７０】
　これらは、１種単独で、または２種以上を併用して用いることができる。
本発明に係る熱硬化性樹脂組成物では、このような硬化用触媒は、熱可硬化性樹脂 １０
０重量部に対して、０．１〜５重量部、好ましくは０．５〜３重量部、特に好ましくは０
．７〜２重量部の範囲で用いることが望ましい。
硬化用触媒の含有量が０．１重量部より少ないと、硬化に時間がかかりすぎて実用的でなく、含有量が５重量部より多いと経済的ではない。
【００７１】
　増粘剤
　増粘剤としては、マグネシウム、カルシウム、亜鉛、ストロンチウムなどの２価金属の酸化物または水酸化物などが挙げられる。
本発明に係る熱硬化性樹脂組成物では、このような２価金属の酸化物または水酸化物の増粘剤は、熱硬化性樹脂 １００質量部に対して、例えば０．１〜１０質量部、好ましくは
０．５〜５質量部の範囲で用いることが望ましい。
【００７２】
　また、他の増粘剤として、特開平５−１７１０２２号公報に記載されるアクリルポリマーを好ましく用いることもできる。例えば、メチルメタクリレートを主成分とするアクリルポリマーであって、エチル（メタ）アクリレート、ブチル（メタ）アクリレート等の他の（メタ）アクリル系モノマー、エチレングリコールジ（メタ）アクリレート、ポリエチレングリコールジ（メタ）アクリレートなどの多官能架橋モノマーを共重合したものでよい。メチルメタクリレートの含有量は好ましくは９０重量％以上、多官能架橋ポリマーの含有量が好ましくは５重量％以下であるアクリルポリマーである。
【００７３】
　本発明に係る熱硬化性樹脂組成物では、このようなアクリルポリマーの増粘剤は、熱硬化性樹脂 １００質量部に対して、例えば２〜５０質量部、好ましくは３〜２５質量部の
範囲で用いることが望ましい。
前記２価金属の酸化物または水酸化物、前記アクリルポリマーなどの増粘剤は、１種単独でまたは併用して用いることができる。
【００７４】
　その他の添加剤
　本発明に係る熱硬化性樹脂組成物は、さらに、必要に応じて、ステアリン酸亜鉛、液体ワックスなどの離型剤、可使時間、硬化反応の立ち上がりを調整するための公知の重合禁止剤、成形収縮を調整するための公知の低収縮化剤（例えば、ポリスチレン、ポリエチレン、ポリ酢酸ビニル、架橋ポリスチレン、ポリ酢酸ビニル-ポリスチレンブロックコポリ
マー、ＳＢＳ（ゴム）など。）、難燃剤、抗菌剤（有機系および／または無機系）、粘度低下剤、低収縮化剤分離防止剤、シランカップリング剤、帯電防止剤、潤滑分散剤、チクソ付与剤、チクソ安定剤、顔料、染料等の着色剤、重合促進剤、柄剤（加飾粒）等の添加剤などを添加することができる。
【００７５】
　柄剤としては、酸化アルミニウム、ＰＥＴフィルム、マイカ、セラミックおよびそれらを着色剤、表面処理剤などでコーティングしたもの、メッキ処理したもの、熱硬化性樹脂と無機フィラーと着色剤などとを熱硬化させて粉砕したものなどが挙げられる。
【００７６】
　　　　　　　　［熱硬化性樹脂組成物の硬化物およびその製法］
　熱硬化性樹脂組成物の硬化物（成形体）は、前記熱硬化性樹脂組成物を金型、樹脂型、ガラス型等の型枠に注入し、あるいは対象型上に塗布し、加圧または常圧下、特定の温度範囲で硬化させて得ることができる。
【００７７】
　具体的には、例えば増粘剤を添加して増粘させた熱硬化性樹脂組成物を、シートモールディングコンパウンド（ＳＭＣ）、チックモールディングコンパウンド（ＴＭＣ）あるいはバルクモールディングコンパウンド（ＢＭＣ）などとして得た後、該ＳＭＣ、ＴＭＣあるいはＢＭＣとなっている熱硬化性樹脂組成物を、公知の圧縮成形法、射出成形法などを用いて、加熱した金型に、適切に加圧しつつ、硬化させての成形体とすることができる。
【００７８】
　また、増粘剤を添加していない熱硬化性樹脂組成物を、型に注入して、加熱硬化させて、シート状の成形体を得ることもできる。ＢＭＣや注型で得られた成形体を裏から、スプレー、ハンドレイアップで補強、木材などで張り合わせた補強したものも含まれる。
【００７９】
　加熱硬化の温度は、１８０℃未満、好ましくは７５℃以上１７０℃未満、さらに好ましくは８０℃以上１６０℃未満、特に好ましくは８５℃以上１５０℃以下の範囲にあることが望ましい。
【００８０】
　加熱温度が７５℃未満であると硬化速度が低下しすぎて実用的でない場合があり、１８０℃を超えると、成形体の親水性が低下したり、製品外観が低下したりすることがある。また、上記の温度範囲内で、上金型と下金型に温度差をつけて加熱してもよい。
【００８１】
　加熱時間は、重合開始剤の１０時間半減期温度、成形品の厚さなどにより適宜選択でき限定されない。
型締め速度、真空条件などは、従来公知の条件を採用することができる。
加熱成形時に加圧する場合は、成形品にかかる圧力は、好ましくは０．３〜２０ＭＰａ、さらに好ましくは２〜１５ＭＰａ程度にすることが望ましい。
【００８２】
　親水性化合物としてピロリドン骨格を有する化合物を用いた場合には、上記のようにして製造した熱硬化性樹脂組成物の硬化物は、組成物中のピロリドン骨格を有する化合物が硬化時に熱硬化性樹脂に取り込まれ、硬化した熱硬化性樹脂がピロリドン骨格を有する基を含有することがある。このときには硬化した熱硬化性樹脂は、ピロリドン骨格を有する基を０．１重量％以上５０重量％以下の割合で含有することが好ましい。
【００８３】
　このようにして得られる熱硬化性樹脂組成物の硬化物（成形体）は、親水性に優れており、例えば（１）縦７００ｍｍ、横７００ｍｍ、斜度３°の鏡面構造の排水性試験器で測定したときの、排水時間が６０分以下、好ましくは４０分以下、より好ましくは１０分以下である、（２）水との接触角が８０°以下、好ましくは７５°以下、より好ましくは７０°以下である、のうち少なくとも１つを満たすことが望ましく、（１）および（２）を同時に満たすものが特に好ましい。水との接触角が小さいほど、成形体は排水性が優れる。
なお、排水時間は以下のようにして測定される。図１および２に排水時間の測定に用いられる排水性試験器を示す。
【００８４】
　図１および２に示すような排水性試験器を成形後、型から取り出し、成形品を２５℃で３時間以上放置する。排水性試験器のａ面、ｂ面、ｃ面の全面が濡れるように水（２５±０．５℃）５０リットルをまく。水をまき終えた時から時間計測を開始し、ａ面、ｂ面、ｃ面の水滴が完全になくなるまでの時間を測定する（秒以下は切り捨て）。水滴の有無の確認は目視にて行う。また水滴の有無の確認がし易いように、水に染料を添加してもよい。なお、測定は２５±０．５℃、５０％ＲＨの条件下で行う。また鏡面構造とは、油砥石＃１０００で仕上げおよび磨き硬質クロムメッキを施したことを意味する。
排水性試験器は、後述するような熱硬化性樹脂を成形する各種方法にて製造される。
【００８５】
　また、熱硬化性樹脂組成物の硬化物（成形体）の水との接触角の測定方法については実施例で後述する。
上記のように熱硬化性樹脂組成物を硬化させて製造される成形体としては、風呂の洗い場の床、洗面台化粧板、日本料理店等の厨房の床等の水回り部分の床、壁、ベランダの床等に用いられる親水性部材が挙げられる。
【００８６】
　親水性部材として具体的には、浴槽、浴室用壁材、浴室用床材、浴室用グレーチング、
浴室用天井、シャワーフック、浴槽ハンドグリップ、浴槽エプロン部、浴槽排水栓、浴室用窓枠、排水ピット、浴室扉、浴室扉枠、浴室窓の桟、浴室扉の桟、すのこ、マット、石鹸置き、手桶、風呂椅子、トランスファーボード、浴室用収納棚、浴室用手摺、風呂蓋、浴室用タオル掛け、シャワーチェア、洗面器置き台等の浴室用部材；台所用キッチンバック、台所用床材、シンク、キッチンカウンタ、排水籠、レンジフード、換気扇、コンロのつまみ等の台所用部材；小便器、大便器、便器用トラップ、便器用配管、トイレ用床材、トイレ用壁材、トイレ用天井、ボールタップ、止水栓、紙巻き器、便座、昇降便座、トイレ用扉、トイレ用タオル掛け、便蓋、トイレ用手摺、トイレ用カウンタ、フラッシュバルブ、タンク、洗浄機能付き便座の吐水ノズル等のトイレ用部材；洗面ボウル、洗面トラップ、洗面用収納棚、排水栓、歯ブラシ立て、洗面カウンタ、水石鹸供給器、洗面器、口腔洗浄器、手指乾燥機、回転タイル等の洗面用部材；洗濯槽、洗濯機蓋、洗濯機パン、脱水槽、空調機フィルタ、タッチパネル、人体検知センサーのカバー、シャワーホース、シャワーヘッド、シャワー吐水部、シーラント；競技場などの野外用の椅子、ベンチ、食器トレー、化粧板などが挙げられる。これら水切り性の要求のある用途のなかでも、浴室用床材、浴室用壁材の用途は、水切り性のニーズが強く、特に浴室用床材の用途は水切り性のニーズが強い。
【００８７】
　上記熱硬化性樹脂組成物から本発明に係る親水性部材を製造する方法として具体的には、従来公知の方法であるプレス成形法、注型成形法、ＲＴＭ（レジントランスファー）成型法、スプレーアップ法、ハンドレーアップ法、フローコーター法などが挙げられ、これらの成形方法では、従来公知の装置を用いて、従来公知の製造条件と同様の条件で製造することができる。生産性に優れるプレス成形法が特に好ましい。
【００８８】
　プレス成形法は、油圧プレスを取り付けた雄・雌一対の金型で、材料を加熱・加圧して成形する圧縮成形法であり、プリフォームＭＭＤ法、ＳＭＣ成形法、ＴＭＣ成形法、ＢＭＣ成形法に分類される。プレス成形法としては、生産性に優れるＳＭＣ成形法、ＴＭＣ成形法、ＢＭＣ成形法が好ましい。プレス成型法により製造される親水性部材は、製品裏面に補強用リブ構造を有し、金型からの脱型は突き上げピンおよび／またはエアー弁にいより迅速に脱型される。
プレス成形法により製造される親水性部材としては、浴槽、浴室用床材、浴室用グレーチング、浴室用天井材、浴槽エプロン部、浴槽排水栓、浴室用窓枠、すのこ、浴室用収納棚、シンク、キッチンカウンタ、洗面ボウル、化粧板、野外用の椅子、ベンチなどが挙げられる。
【００８９】
　注型成形法は、熱硬化性樹脂組成物を型に注入し、重合し、型の形状を硬化物に転写させて所望の成形品を得る方法であり、常圧注型法、加圧注型法、真空注型法、連続注型法、封入注型法などがある。
注型成形法により製造される親水性部材としては、浴槽、浴室用床材、シンク、キッチンカウンタ、洗面ボウル、洗面カウンター、化粧板、野外用の椅子、ベンチなどが挙げられる。
【００９０】
　スプレーアップ法は、ガラスロービングを連続的に定量的に所定の長さに切断しながら吹き付ける装置と、熱硬化性樹脂組成物を連続的に可変な必要量を連続的に定量スプレー可能な装置を基本とするスプレーアップ機により積層工程を行う方法である。
スプレーアップ法により製造される親水性部材としては、上記親水性部材として例示したものなどが挙げられる。
【００９１】
　ハンドレーアップ法は、有機または無機繊維（例えば、ガラス繊維）を予め離型処理された型に、人手によって熱硬化性樹脂組成物を刷毛やローラーで含浸させ、また脱泡しながら所定の厚さまで積層し、硬化後成形品を得る方法である。
ハンドレーアップ法により製造される親水性部材としては、上記親水性部材として例示したものなどが挙げられる。
【００９２】
　　［実施例］
　以下、実施例に基づいて本発明をさらに具体的に説明するが、本発明はこれら実施例に限定されるものではない。
【実施例１】
【００９３】
　不飽和ポリエステル樹脂（三井武田ケミカル（株）製、商品名：ポリマール５４１０Ｓ；ＤＣＰＤ系）８０重量部、低収縮化剤（三井武田ケミカル（株）製、商品名：ポリマール９９６５（スチレンモノマー６０％含有ポリスチレン溶液））２０重量部、（住友精化（株）、商品名：ＵＦ−２０）２重量部、Ｎ−メチル−２−ピロリドン（ＢＡＳＦ製）５重量部、炭酸カルシウム（日東粉化社製、商品名：ＮＳ＃２００）８０部、水酸化アルミニウム（昭和電工（株）製、商品名：ハイジライトＨ−３２）８０部、内部離型剤（ステアリン酸亜鉛、日本油脂（株）製）５部、硬化剤（日本油脂（株）製、ＴＢＰＢ）１部、重合禁止剤（パラベンゾキノン：ＰＢＱ）０．０４重量部、グレートナー（東洋インキ製造（株）製）５部を高速ミキサーで５分攪拌し、各原料を十分に均一分散させた。このペーストに増粘剤（三井武田ケミカル（株）製、ポリマール増粘剤：２４％酸化マグネシウムのペースト）４部を加えて２分攪拌後、直ちにＳＭＣ慣用の含浸機に供給し、１インチカットされたガラス繊維（日本電気硝子（株）製　Ｓ２３５）９０重量部に十分に含浸させて、ＳＭＣを調整した。このＳＭＣを４０℃で４８時間熟成させ、タックフリーの成形可能な硬さに調節した。
【００９４】
　図１および２に示す形状の排水性試験器を得るため、ＳＭＣ ８．０ｋｇ、金型温度は
、製品面側が１４５℃、裏面側が１３０℃で、面圧１０ＭＰａで加熱圧縮成形した。１０分で硬化し、成形品を得た。
また、ＳＭＣを３００ｍｍ角の金型で、上記と同一の条件で成形し、板厚３ｍｍの平板を得た。これを用いて、各種物性を測定した。結果を表１および２に示す。
物性測定方法は次の通りである。
【００９５】
　［光沢］
　光沢度は、ＪＩＳ　Ｋ７１０５　５．２準拠して、入射角６０度、検出角６０度の条件で行った。
【００９６】
　［曲げ特性］
　曲げ特性は、ＪＩＳ　Ｋ７０５５に準拠して、下記の条件にて曲げ試験を行って曲げ弾性率を求めた。
＜試験条件＞
　　試験片：６.４ｍｍ（厚さ）×１２.７ｍｍ（幅）×１２７ｍｍ（長さ）
　　スパン間：１００ｍｍ
　　曲げ速度：２ｍｍ／分
　　測定温度：２３℃
　［アイゾット衝撃強度］
　アイゾット衝撃強度は、ＪＩＳ　Ｋ７１１０に準拠して、下記の条件にて衝撃試験を行って求めた。
＜試験条件＞
　　試験片：１２.７ｍｍ（幅）×６.４ｍｍ（厚さ）×６４ｍｍ（長さ）
　　ノッチ：機械加工
　　測定温度：２３℃
　［排水性］
　排水性は、当社試験型（面積：７００ｍｍ×７００ｍｍで排水口へ傾斜がある鏡面構造）で６０分後の水滴の有無で評価した。
【００９７】
　　　　○は水滴無し　　　×は水滴あり
　［接触角］
　接触角は、液滴法により測定した。すなわち、ＪＩＳ　Ｋ７１００　ＪＩＳ　１級で試験片を調製し、この試験片表面に水滴を着滴し、１秒後の接触角を協和界面科学社製の自動接触角計で測定した。
＜試験雰囲気＞
　室温２３℃、湿度５０％
【実施例２】
【００９８】
　Ｎ−メチル−２−ピロリドン（ＢＡＳＦ製）の量を５重量部から、７重量部に変更したこと以外は、実施例１と同様にして排水性試験器および試験片を成形し、各種物性を測定した。結果を表１および２に示す。
【実施例３】
【００９９】
　Ｎ−メチル−２−ピロリドン（ＢＡＳＦ製）５重量部を、Ｎ−ビニル−２−ピロリドン（ＢＡＳＦ製）７重量部に変更したこと以外は、実施例１と同様にして排水性試験器および試験片を成形し、各種物性を測定した。結果を表１および２に示す。
【実施例４】
【０１００】
　ビニルエステル樹脂（三井武田ケミカル（株）製、プロミネートＫＳＶ−１６）１００重量部、Ｎ−メチル−２−ピロリドン（ＢＡＳＦ製）１５重量部、重合禁止剤（ハイドロキノン）０．０４重量部、水酸化アルミニウム（昭和電工（株）製ハイジライトＨ−３２）２５０重量部、内部離型剤（ステアリン酸亜鉛、日本油脂（株）製）２重量部、グレートナー（東洋インキ製造（株）製、５重量部）高速ミキサーで５分攪拌し、各原料を十分に均一分散させた。このペーストに硬化剤（日本油脂（株）製、パーヘキシルＨＯ）１．５部を加えて２分攪拌後、型に注入して成形品を得た。図面の評価用成形品（７００ｍｍ×７００ｍｍ）を得るため、注入型にペースト９．０ｋｇをそそぎ込み、金型温度は、製品面側が１００℃、裏面側が９０℃で、３０分で硬化し、排水性試験器を得た。
【０１０１】
　また、３００ｍｍ角のガラス板を２枚準備し、厚さ３ｍｍのスペーサで注入型枠を作製し、上記条件で３００ｍｍ角の平板を得た。これを用いて、各種物性を測定した。結果を表１および２に示す。
【実施例５】
【０１０２】
　アクリル樹脂（三井武田ケミカル（株）製、商品名：アクレストＨＫＹ−１００）８０重量部、低収縮化剤（三井武田ケミカル（株）製、商品名：ポリマール９９６５）２０重量部、Ｎ−メチル−２−ピロリドン（ＢＡＳＦ製）１５重量部、水酸化アルミニウム（昭和電工（株）製、商品名：ハイジライトＨ−３２）３００重量部、内部離型剤（ステアリン酸亜鉛、日本油脂（株）製）５重量部、グレートナー（東洋インキ製造（株）製）５重量部、硬化剤（日本油脂（株）製、商品名：パーヘキシルＨＯ）１．５重量部、重合禁止剤（ハイドロキノン）０．０４重量部、増粘剤（三井武田ケミカル（株）製、商品名：ポリマール増粘剤：２４％酸化マグネシウムのペースト）４重量部、３ｍｍチョップドストランドガラス（日本板硝子（株）製、商品名：ＲＥＳ０３Ｘ−ＢＭ）２０重量部を双腕型ニーダーで混練し、餅状のＢＭＣを調整した。このＢＭＣを４０℃で２４時間熟成させ、タックフリーの成形可能な硬さに調節した。
【０１０３】
　図１および２に示す評価用成形品（７００ｍｍ×７００ｍｍ）を得るため、ＢＭＣ ８
．５ｋｇ、金型温度は、製品面側が１２０℃、裏面側が１１０℃で、面圧１０ＭＰａで加熱圧縮成形した。１０分で硬化し、排水性試験器を得た。
【０１０４】
　また、ＢＭＣを３００ｍｍ角の金型で上記と同一条件で成形し、板厚３ｍｍの平板を得た。これを用いて、各種物性を測定した。結果を表１および２に示す。
【実施例６】
【０１０５】
　Ｎ−メチル−２−ピロリドン（ＢＡＳＦ製）５重量部を、ノニオン Ｓ−４０（商標、
日本油脂社製）５重量部に変更したこと以外は、実施例１と同様にして排水性試験器および試験片を成形し、各種物性を測定した。結果を表１および２に示す。
【０１０６】
　　［比較例１］
　実施例１において、Ｎ−メチル−２−ピロリドン（ＢＡＳＦ製）を添加しないこと以外は、実施例１と同様にして排水性試験器および試験片を成形し、各種物性を測定した。結果を表１および２に示す。
【０１０７】
　　［比較例２］
　実施例４において、Ｎ−メチル−２−ピロリドン（ＢＡＳＦ製）を添加しないこと以外は、実施例４と同様にして排水性試験器および試験片を成形し、各種物性を測定した。結果を表１および２に示す。
【０１０８】
　　［比較例３］
　実施例５において、Ｎ−メチル−２−ピロリドン（ＢＡＳＦ製）を添加しないこと以外は、実施例５と同様にして排水性試験器および試験片を成形し、各種物性を測定した。結果を表１および２に示す。
【０１０９】
【表１】
2004115793.tif 000005
【０１１０】
【表２】
2004115793.tif 000006
【実施例７】
【０１１１】
　エスターＲ２１５０（商品名、三井武田ケミカル（株）製、不飽和ポリエステル樹脂）１００重量部にＮ−ビニル−２−ピロリドン３０重量部を添加した樹脂組成物（親水性化合物の濃度２３．１％）に、硬化促進剤 エスターＥＰ４３０（商品名、三井武田ケミカ
ル（株）製）を０．６５重量部、硬化剤 パーメックＮ（商品名、日本油脂製、ＭＥＫＰ
Ｏ）１．３重量部の組成で、均一になるように攪拌したゲルコート樹脂液を、実施例１で評価用成形品の製造に使用した金型の下型（製品面側）にスプレーアップした。室温で１０分で硬化させ６０℃の硬化炉に２０分でアフターキュアさせ、放冷しゲルコート層約０．５ｍｍを成形した。次に中間層としてゲルコート層の上にガラスマット＃４５０（日東紡製）１ｐｌｙを敷いて、エスターＲ２５７（三井武田ケミカル（株）製、不飽和ポリエステル樹脂）１００重量部に硬化剤パーメックＮ（日本油脂製、ＭＥＫＰＯ）１．０重量部の組成で均一になるように攪拌した液をスプレーアップした。室温で１時間で硬化させた。最後に補強層として、中間層の上にガラスマット＃４５０（日東紡製）２ｐｌｙを敷いて、エスターＲ２３５（三井武田ケミカル（株）製、不飽和ポリエステル樹脂）１００重量部に硬化剤パーメックＮ（日本油脂製、ＭＥＫＰＯ）１．０重量部の組成で均一になるように攪拌した液をスプレーアップした。中間層同様、室温で１時間で硬化させ、さらに６０℃硬化炉で、１時間アフターキュアさせた。炉から取り出し、放冷後、脱型すると、厚み約６ｍｍの図１および２に示すような排水性試験器が得られた。
【０１１２】
　得られた排水性試験器を用い実施例１と同様にして、排水時間を測定すると、４分で水滴は無くなった。排水性の評価は○である。
【０１１３】
　物性測定用サンプルは、平滑なフィルム上に積層したこと以外は、上記と同様な組成のものを同様な方法により作製した。実施例１と同様にして測定した結果、光沢は８５であり、曲げ強度は１５０ＭＰａであり、アイゾット衝撃強度は７０ＫＪ／ｍ2であった。
【０１１４】
　　［比較例４］
　実施例６において、Ｎ−ビニル−２−ピロリドンを添加しなかったこと以外は、実施例６と同様にして排水性試験器および試験片を成形した。
【０１１５】
　得られた排水性試験器を用い実施例１と同様にして、排水時間を測定すると、１８０分以上水滴が付着し濡れていた。排水性の評価は×である。
【０１１６】
　試験片の物性を実施例１と同様にして測定した結果、光沢は８４であり、曲げ強度１５０ＭＰａであり、アイゾット衝撃強度は６８ＫＪ／ｍ2であり、実施例７の物性とほぼ同
等であった。
【図面の簡単な説明】
【０１１７】
【図１】排水性試験器を示す説明図である。
【図２】図１の平面図のＡ−Ａ’断面図およびＢ−Ｂ’断面図である。
【図１】
2004115793.tif 000007
【図２】
2004115793.tif 000008